(57)【特許請求の範囲】
【請求項１】
トレッド部からサイドウォール部をとおりビード部のビードコアに至るカーカスと、トレッド部の内方かつ前記カーカスの半径方向外側に配されるベルト層と、サイドウォール部かつ前記カーカスの内側に配され最大厚さを有する中央部分から半径方向内外に厚さを減じて延びる断面三日月状のサイド部補強層を備えたランフラットタイヤ用のサイド部補強層であって、
天然ゴムおよび／またはポリイソプレンゴムを２０〜８０質量％と、ポリブタジエンゴムを８０〜２０質量％を含むゴム成分１００質量部に対して、ポリパラフェニレンテレフタラミドの補強材を０．１〜５０質量部、カーボンブラックを１０〜８０質量部およびシランカップリング剤を配合したゴム組成物よりなり、
前記補強材はポリパラフェニレンテレフタラミド１０〜８０質量％、ステアリン酸１０〜６０質量％、シランカプリング剤０．５〜１５質量％、加硫促進剤０．１〜２質量％および０．０５〜２質量％の硫黄を含むマスターバッチとして混合してなる、サイド部補強層。
【請求項２】
ゴム組成物の複素弾性率（Ｅ＊）が１０Ｍｐａ以上である請求項１に記載のサイド部補強層。
【請求項３】
請求項１または２のサイド部補強層を用いたランフラットタイヤ。
【請求項４】
前記カーカスは、タイヤ周方向に対して４５〜９０°の角度で配列したカーカスコードをトッピングゴムで被覆したカーカスプライからなるとともに、前記カーカスコードは、アラミド繊維コードである請求項３記載のランフラットタイヤ。
【請求項５】
前記カーカスコードは、下撚りしたフィラメント束の２本を、上撚りにて互いに撚り合わせた２本撚り構造をなすことを特徴とする請求項４記載のランフラットタイヤ。
【請求項６】
前記カーカスコードは、次式（１）で示す撚り係数Ｔを０．５〜０．８の範囲としたことを特徴とする請求項４または５記載のランフラットタイヤ。
Ｔ＝Ｎ×√｛（０．１２５×Ｄ／２）／ρ｝×１０-3        ・・・（１）
（ただし、Ｎは上撚り数（回／１０cm）、Ｄはトータル表示デシテックス（繊度）、ρは
コード材料の比重である。）
【請求項７】
前記カーカスプライの前記トッピングゴムは、複素弾性率（Ｅ＊）が５〜１３ＭＰａの範囲としたことを特徴とする請求項４〜６のいずれかに記載のランフラットタイヤ。
【請求項８】
正規リムに装着され、かつ正規内圧を充填した正規内圧状態におけるタイヤ子午断面において、
タイヤ赤道面Ｃからタイヤ最大断面巾ＳＷの４５％の距離ＳＰを隔てるタイヤ外面上の点をＰとするとき、タイヤ外面の曲率半径ＲＣが、前記タイヤ外面がタイヤ赤道面Ｃと交わる赤道点ＣＰから前記点Ｐに至るまで徐々に減少するとともに、
前記タイヤ赤道面Ｃから前記タイヤ最大断面巾ＳＷの半巾（ＳＷ／２）の６０％、７５％、９０％及び１００％の距離Ｘ60、Ｘ75、Ｘ90およびＸ100を夫々隔てるタイヤ外面上
の各点と、前記赤道点ＣＰにおけるタイヤ赤道面Ｃに対する垂線ＣＸとの間の各半径方向距離をそれぞれＹ60、Ｙ75、Ｙ90及びＹ100とし、かつタイヤ断面高さＳＨと以下の関係
満足することを特徴とする請求項３〜７のいずれかに記載のランフラットタイヤ。
０．０５＜  Ｙ60  ／ＳＨ  ≦０．１
０．１＜  Ｙ75  ／ＳＨ  ≦０．２
０．２＜  Ｙ90  ／ＳＨ  ≦０．４
０．４＜  Ｙ100 ／ＳＨ  ≦０．７
【請求項９】
トレッド部からサイドウォール部をとおりビード部のビードコアに至るカーカスと、トレッド部の内方かつ前記カーカスの半径方向外側に配されるベルト層と、サイドウォール部かつ前記カーカスの内側に配され最大厚さを有する中央部分から半径方向内外に厚さを減じて延びる断面三日月状のサイド部補強層を備えたランフラットタイヤ用のサイド部補強層の製造方法であって、
ポリパラフェニレンテレフタラミド１０〜８０質量％、ステアリン酸１０〜６０質量％、シランカプリング剤０．５〜１５質量％、加硫促進剤０．１〜２質量％および０．０５〜２質量％の硫黄を含むマスターバッチを調整する工程と、
前記マスターバッチと、天然ゴムおよび／またはポリイソプレンゴムと、ポリブタジエンゴムと、カーボンブラックとを混合してゴム組成物を調整する工程を含み、
前記ゴム組成物は天然ゴムおよび／またはポリイソプレンゴムの２０〜８０質量％と、ポリブタジエンゴムの８０〜２０質量％を含むゴム成分１００質量部に対して、ポリパラフェニレンテレフタラミドの補強材を０．１〜５０質量部、カーボンブラックを１０〜８０質量部およびシランカップリング剤を配合したゴム組成物であるランフラットタイヤ用のサイド部補強層の製造方法。
【発明の詳細な説明】
【技術分野】
【０００１】
本発明は、ランフラット性能に優れるサイド補強層およびそれを用いたランフラットタイヤに関する。
【背景技術】
【０００２】
従来のランフラットタイヤは、サイドウォール部の内側に配置されている高硬度のサイド補強用ゴムを有する構造であり、パンクにより内圧が減少した状態においてもサービスステーションまで所定距離の走行が可能となる。このランフラットタイヤの装着により、スペアタイヤを常備する必要性がなくなり、車輌全体における質量の軽量化が期待できる。しかし、ランフラットタイヤのパンク時におけるランフラットタイヤの速度および走行距離は十分とはいえずランフラットタイヤの耐久性の向上が望まれている。
【０００３】
ランフラットタイヤの耐久性を向上させる有効な手段として、補強用ゴムを厚くすることにより変形を抑え、変形による破壊を防ぐ方法があげられる。しかし、タイヤの質量が大きくなるため、ランフラットタイヤの当初の目的である軽量化が達成できない。
【０００４】
また、ランフラットタイヤの耐久性を向上させる有効な手段として、カーボンブラックなどの補強用充填剤を増量し、それらを配合することによって補強用ゴムの硬度を上げ、変形を抑える方法がある。しかし、混練り、押出しなどの工程への負荷が大きく、また、加硫後物性において発熱性が高くなることから、ランフラット耐久性の向上はあまり期待できない。
【０００５】
またランフラットタイヤの耐久性を向上させるため、カーボンブラックを増量することなく加硫剤および加硫促進剤を多量に用いること試みられている。この技術で加硫密度を上げ、変形、発熱を抑えることはできるが、ゴムの伸びが小さくなり破壊強度が低下する傾向が生じる。一方、タイヤのサイドウォール用ゴムに、雲母類などの薄板状天然鉱石を配合する技術も提案されている。しかしゴム組成物は耐屈曲性能が必要とされるため、硬度が低いためサイド補強用ゴムとして用いても荷重を支持するには不充分である。
【０００６】
特許文献１には、カーカスの内側面かつサイドウォール領域に配された断面略三日月状をなすサイド補強ゴム層とを具えたランフラットタイヤであって、前記サイド補強ゴム層は、タイヤ軸方向内側に配されかつＪＩＳＡ硬さが７０〜９５゜である内側ゴム部と、そのタイヤ軸方向外側に配されかつＪＩＳＡ硬さが前記内側ゴム部よりも小さくしかも６０〜７５゜である外側ゴム部とを含むランフラットタイヤが開示されている。
【０００７】
また、特許文献２には、サイドウォール部かつカーカスの内側に配される断面三日月状のサイド補強ゴム層を具え、前記カーカスは、タイヤ周方向に対して７０〜９０°の角度で配列したカーカスコードをトッピングゴムで被覆したカーカスプライからなるとともに、前記カーカスコードに、アラミド繊維コード、又はポリエチレンナフタレート繊維コードを用いたランフラットタイヤが開示されている。
【特許文献１】特開２００５−２８０４５９号公報
【特許文献１】特開２００７−１６１０７１号公報
【発明の開示】
【発明が解決しようとする課題】
【０００８】
本発明は、低発熱性で高強度であるランフラットタイヤのサイド補強用ゴム組成物に関し、特に、該組成物をランフラットタイヤのサイド部に使用し、パンク時の耐久性を改善した、走行距離および速度を向上したランフラットタイヤを提供する。
【０００９】
さらに、近年のランフラット走行における高速化、長距離化の傾向から、ランフラット耐久性や操縦安定性のさらなる向上が強く望まれている。レーヨン繊維コードに比して耐熱性に優れ、かつ高弾性であるアラミド繊維コードをカーカスコードに使用することを基本として、ランフラットタイヤにおいては、軽量化を図りつつランフラット走行時における操縦安定性と耐久性とを高め、ランフラット走行における高速化、長距離化を達成するランフラットタイヤを提供することを目的とする。
【課題を解決するための手段】
【００１０】
本発明は、天然ゴムおよび／またはポリイソプレンゴムを２０〜８０質量％と、ポリブタジエンゴムを８０〜２０質量％を含むゴム成分１００質量部に対して、ポリパラフェニレンテレフタラミド（ＰＰＴＡ）の補強材を０．１〜５０質量部配合したゴム組成物よりなる、ランフラットタイヤ用のサイド部補強層である。
【００１１】
前記補強材は、ポリパラフェニレンテレフタラミド（ＰＰＴＡ）および／または該ポリパラフェニレンテレフタラミド（ＰＰＴＡ）とステアリン酸を含むマスターバッチであることが好ましい。また、前記ゴム組成物の複素弾性率（Ｅ＊）が１０Ｍｐａ以上であることが好ましい。
【００１２】
また本発明はトレッド部からサイドウォール部をとおりビード部のビードコアに至るカーカスと、トレッド部の内方かつ前記カーカスの半径方向外側に配されるベルト層と、サイドウォール部かつ前記カーカスの内側に配され最大厚さを有する中央部分から半径方向内外に厚さを減じて延びる断面三日月状のサイド部補強層を備え、該サイド部補強層には前記ゴム組成物で形成されるランフラットタイヤである。
【００１３】
本発明のランフラットタイヤの前記カーカスは、タイヤ周方向に対して４５〜９０°の角度で配列したカーカスコードをトッピングゴムで被覆したカーカスプライからなるとともに、前記カーカスコードはアラミド繊維コードであることが好ましい。前記カーカスコードは、下撚りしたフィラメント束の２本を、上撚りにて互いに撚り合わせた２本撚り構造をなすことが好ましい。
【００１４】
更に、本発明の好ましい形態は、前記カーカスコードは、次式（１）で示す撚り係数Ｔを０．５〜０．８の範囲としたランフラットタイヤである。
【００１５】
Ｔ＝Ｎ×√｛（０．１２５×Ｄ／２）／ρ｝×１０−３        ・・・（１）
（ただし、Ｎは上撚り数（回／１０cm）、Ｄはトータル表示デシテックス（繊度）、ρはコード材料の比重である。）
前記カーカスプライの前記トッピングゴムは、複素弾性率（Ｅ＊）が５〜１３ＭＰａの範囲とすることが好ましい。
【００１６】
本発明の他の好ましい形態は、正規リムに装着され、かつ正規内圧を充填した正規内圧状態におけるタイヤ子午断面において、タイヤ赤道面Ｃからタイヤ最大断面巾ＳＷの４５％の距離ＳＰを隔てるタイヤ外面上の点をＰとするとき、タイヤ外面の曲率半径ＲＣが、前記タイヤ外面がタイヤ赤道面Ｃと交わる赤道点ＣＰから前記点Ｐに至るまで徐々に減少するとともに、前記タイヤ赤道面Ｃから前記タイヤ最大断面巾ＳＷの半巾（ＳＷ／２）の６０％、７５％、９０％及び１００％の距離Ｘ60、Ｘ75、Ｘ90およびＸ100 を夫々隔てるタイヤ外面上の各点と、前記赤道点ＣＰにおけるタイヤ赤道面Ｃに対する垂線ＣＸとの間の各半径方向距離をそれぞれＹ60、Ｙ75、Ｙ90及びＹ100 とし、かつタイヤ断面高さＳＨと以下の関係を満足するランフラットタイヤである。
【００１７】
０．０５＜  Ｙ60  ／ＳＨ  ≦０．１
０．１＜  Ｙ75  ／ＳＨ  ≦０．２
０．２＜  Ｙ90  ／ＳＨ  ≦０．４
０．４＜  Ｙ100／ＳＨ  ≦０．７
なお前記「正規リム」とは、タイヤ規格を含む規格体系において、当該規格がタイヤごとに定めるリムであり、例えばＪＡＴＭＡであれば標準リム、ＴＲＡであれば "Design Rim" 、或いはＥＴＲＴＯであれば "Measuring Rim"を意味する。また前記「正規内圧」とは、前記規格がタイヤごとに定めている空気圧であり、ＪＡＴＭＡであれば最高空気圧、ＴＲＡであれば表 "TIRE LOAD LIMITS AT VARIOUS COLD INFLATION PRESSURES" に記載の最大値、ＥＴＲＴＯであれば "INFLATION PRESSURE" を意味するが、乗用車用タイヤの場合には１８０ｋＰａとする。
【発明の効果】
【００１８】
本発明は、天然ゴムおよび／またはポリイソプレンゴムを２０〜８０質量％と、ポリブタジエンゴムを８０〜２０質量％を含むゴム成分１００質量部に対して、ポリパラフェニレンテレフタラミド（ＰＰＴＡ）の補強材を０．１〜５０質量部配合したゴム組成物よりなるサイド部補強層をランフラットタイヤに用いたため、パンク時の走行耐久性、即ち、ランフラット性に優れたランフラットタイヤを得ることができる。
【００１９】
特に耐熱性に優れるアラミド繊維コードをカーカスコードとして採用することで、ランフラット走行時の温度上昇によるコード損傷を抑制できる。またアラミド繊維コードは高弾性であり荷重支持能力を高めることができるため、プライ枚数の低減、即ちタイヤの軽量化を図りながら、ランフラット時のタイヤ変形を軽減でき、前述の耐熱性の向上と相俟ってランフラット耐久性を高めうる。又ランフラット走行時の操縦安定性も向上でき、ランフラット走行における高速化、長距離化を達成しうる。
【発明を実施するための最良の形態】
【００２０】
本発明は、天然ゴムおよび／またはポリイソプレンゴムを２０〜８０質量％と、ポリブタジエンゴムを８０〜２０質量％を含むゴム成分１００質量部に対して、ポリパラフェニレンテレフタラミド（ＰＰＴＡ）の補強材を０．１〜５０質量部配合したゴム組成物よりなる、ランフラットタイヤのサイド部補強層である。
【００２１】
＜ゴム成分＞
前記サイド部補強層のゴム組成物において、ゴム成分中における天然ゴム（ＮＲ）および／またはポリイソプレンゴム（ＩＲ）の含有率は２０質量％〜８０質量％であることが好ましい。天然ゴム（ＮＲ）および／またはポリイソプレンゴム（ＩＲ）の含有率が、２０質量％未満では、ゴム組成物の伸び率が低く、生産性が低下する傾向がある。また、該含有率はゴム成分中に８０質量％を超えるとランフラット走行時の発熱により、ゴムが劣化しランフラット性能が低下する傾向がある。
【００２２】
次に前記ポリブタジエンゴムは、ゴム成分中に２０〜８０質量％、好ましくは３０〜７０重量％含有する。ポリブタジエンゴムが、２０質量％未満では、ゴム組成物の剛性を向上することができず、一方、８０質量％を超えると伸び率が低下し、ランフラット性が低下する。ここでポリブタジエンゴムは、シス結合量が８０質量％以上の１，４−シスポリブタジエン、トランス結合量が３０質量％以下のポリブタジエンゴム、１，２−ポリブタジエン（１，２ＢＲ）、１，２−シンジオタクチック結晶（以下「ＳＰＢｄ結晶」ともいう。）を含むポリブタジエンゴムを使用できる。ここでＳＰＢｄ結晶を５〜６０質量％、好ましくは１０〜４０質量％を含んでいる。ＳＰＢｄ結晶が５質量％未満の場合、強度、剛性が十分でなく、ＳＰＢｄ結晶が６０質量％を超えると、加工性が低下する傾向にある。
【００２３】
本発明ではゴム成分として、スチレン−ブタジエン共重合ゴム（ＳＢＲ）、シンジオタクチック結晶含有ＳＢＲ、アクリロニトリル−ブタジエン共重合ゴム（ＮＢＲ）、クロロプレンゴム（ＣＲ）、スチレン−イソプレン−ブタジエン共重合ゴム（ＳＩＢＲ）、スチレン−イソプレン共重合ゴム、イソプレン−ブタジエン共重合ゴムなどが使用できる。これらのゴム成分は、好ましくは１種類または２種類をゴム成分の２０質量％以下の範囲で混合される。
【００２４】
＜ポリパラフェニレンテレフタラミド（ＰＰＴＡ）の補強材＞
前記サイド部補強層のゴム組成物は、ゴム成分１００質量部に対して、ポリパラフェニレンテレフタラミド（ＰＰＴＡ）の補強材を０．１〜５０質量部配合される。ここで補強材は、ポリパラフェニレンテレフタラミド（ＰＰＴＡ）自体、あるいはポリパラフェニレンテレフタラミド（ＰＰＴＡ）とステアリン酸を含むマスターバッチとして使用される。
【００２５】
ポリパラフェニレンテレフタラミド（ＰＰＴＡ）は、次の一般式（１）、又は一般式（２）を有する芳香族ポリアミドであり、パラ位、又はメタ位に分子単位が延長されている。そして、一般式（１）、一般式（２）における分子結合単位ｍ、ｎは、通常１０〜１０，０００の範囲である。なお、ポリパラフェニレンテレフタラミド（ＰＰＴＡ）は、パラ位およびメタ位に分子単位が延長されているものが混在する構造もとりうる。
【００２６】
【化１】
0004919974.tif 000002
【００２７】
【化２】
0004919974.tif 000003
【００２８】
本発明において、ポリパラフェニレンテレフタラミド（ＰＰＴＡ）単独で、好ましくはステアリン酸を含むマスターバッチとして用いられる。マスターバッチは、ポリパラフェニレンテレフタラミド（ＰＰＴＡ）を１０〜８０質量％、好ましくは３０〜７０質量％含み、ステアリン酸を１０〜６０質量％含む。またマスターバッチは、シランカップリング剤を０．５〜１５質量％、加硫促進剤を０．１〜２質量％さらに硫黄を０．０５〜２質量％含むことが好ましい。
【００２９】
前記シランカップリング剤としては、たとえば、ビス（３−トリエトキシシリルプロピル）テトラスルフィド、ビス（３−トリメトキシシリルプロピル）テトラスルフィド、ビス（２−トリエトキシシリルプロピル）テトラスルフィド、３−メルカプトプロピルトリエトキシシラン、２−メルカプトエチルトリメトキシシランなどが挙げられる。前記シランカップリング剤の配合量は、シリカ１００質量部に対して２質量部〜２０質量部の範囲で配合される。
【００３０】
前記加硫促進剤は、例えばスルフェンアミド系促進剤は、遅延系加硫促進剤として、製造過程において焼けが起こりにくく、加硫特性に優れているので、最も良く使用される。また、スルフェンアミド系促進剤を用いたゴム配合は、加硫後ゴム物性においても外力による変形に対して発熱性が低いため、ランフラットタイヤの耐久性が向上する。
【００３１】
スルフェンアミド系促進剤としては、たとえば、ＴＢＢＳ（Ｎ−ｔｅｒｔ−ブチル−２−ベンゾチアゾリルスルフェンアミド）、ＣＢＳ（Ｎ-シクロヘキシル−２−ベンゾチア
ゾリルスルフェンアミド）、ＤＺ（Ｎ，Ｎ’−ジシクロヘキシル−２−ベンゾチアゾリルスルフェンアミド）などが挙げられる。その他の加硫促進剤としては、たとえば、ＭＢＴ（メルカプトベンゾチアゾール）、ＭＢＴＳ（ジベンゾチアジルジスルフィド）、ＤＰＧ（ジフェニルグアニジン）などを用いることができる。
【００３２】
ポリパラフェニレンテレフタラミド（ＰＰＴＡ）は、加硫促進剤と硫黄の存在下で、シランカップリング剤と反応する。例えば、末端ＳＨ基を有するシランカップリング剤を用いた場合、ＳＨ基がカーボンブラック、シリカなどの表面のＯＨ基とも反応し、ポリパラフェニレンテレフタラミド（ＰＰＴＡ）はシランカップリング剤を介してカーボンブラック、シリカと結合し、補強効果を一層高めることができる。
【００３３】
前記マスターバッチを用いて、ゴム組成物を調整するには、カーボンブラック、シリカなどのフィラーと同時に配合できる。但し、ゴム組成物に別途配合するシランカップリング剤の配合量は、マスターバッチに含まれるとの兼ね合いで調整が必要となる。ゴム組成物の混練後の排出温度は、通常１３０℃以上に設定され、混練後、７２時間以内に加硫することが好ましい。
【００３４】
＜カーボンブラック＞
本発明に用いられるカーボンブラックは、特に限定されないが、ゴム組成物を低発熱に維持するため、ＦＥＦ、ＦＰＦなどのソフトカーボンが好ましい。例えば、窒素吸着比表面積（Ｎ2ＳＡ）は、３０ｍ2／ｇ以上であり、好ましくは３５ｍ2／ｇ以上である。Ｎ2ＳＡが３０ｍ2／ｇ未満では補強性が不足し、充分な耐久性が得られない。また、該カーボンブラックのＮ2ＳＡは、１００ｍ2／ｇ以下であり、好ましくは８０ｍ2／ｇ以下、より好
ましくは６０ｍ2／ｇ以下である。Ｎ2ＳＡが１００ｍ2／ｇをこえると、発熱性が高くなる。
【００３５】
前記カーボンブラックのジブチルフタレート吸油量（ＤＢＰ吸油量）は、５０ｍｌ／１００ｇ以上、好ましくは８０ｍｌ／１００ｇ以上である。ＤＢＰ吸油量が５０ｍｌ／１００ｇ未満では、充分な補強性を得ることが困難になる。
【００３６】
前記カーボンブラックの含有量は、ゴム成分１００質量部に対して１０質量部以上であり、好ましくは２０質量部以上、より好ましくは３０質量部以上である。カーボンブラックが１０質量部より少ないと、充分なゴム強度が得られない。また、カーボンブラックの含有量は８０質量部以下であり、好ましくは７０質量部以下、より好ましくは６０質量部以下である。カーボンブラックが８０質量部をこえると、配合粘度が上昇し、ゴムの混練り、押出しが困難になり、さらにランフラット走行時の発熱が大きくなる。
【００３７】
＜配合剤＞
本発明のゴム組成物に用いられる硫黄または硫黄化合物としては、硫黄の表面析出を抑えるという観点から不溶性硫黄が好ましい。不溶性硫黄は、平均分子量が１００００以上、特には１０００００以上で、５０００００以下、特には３０００００以下が好ましい。平均分子量が１００００未満では、低温での分解が起こりやすく表面析出しやすい傾向があり、５０００００をこえるとゴム中での分散性が低下する傾向がある。
【００３８】
硫黄または硫黄化合物の配合量は、２質量部以上、さらには３質量部以上であることが好ましく、１０質量部以下、さらには８質量部以下であることが好ましい。硫黄または硫黄化合物が２質量部未満では、充分な硬さが得られない傾向があり、１０質量部をこえると、未加硫ゴムの貯蔵安定性が損なわれる傾向がある。
【００３９】
さらに、本発明のサイド補強用ゴム組成物は、本発明の効果を損なわない範囲で、通常のゴム配合に用いられる酸化亜鉛、ワックス、ステアリン酸、オイル、老化防止剤などを含んでもよい。
【００４０】
＜充填剤＞
本発明のゴム組成物は、汎用ゴム一般に用いられているシリカを使用することができる。たとえば乾式法ホワイトカーボン、湿式法ホワイトカーボン、コロイダルシリカ等が挙げられる。なかでも含水ケイ酸を主成分とする湿式法ホワイトカーボンが好ましい。
【００４１】
さらに本発明は、薄板状天然鉱石、例えばカオリナイト、セリナイト、フロゴバイトおよびマスコバイト等の雲母類を配合することもできる。ここで薄板状天然鉱石のアスペクト比（厚さに対する最大径の比）は、３以上のものがゴム硬度を高める点で好ましい。前記薄板状天然鉱石の平均粒子径は、２μｍ以上であり３０μｍ以下のものが好適に使用される。その配合量は、ゴム成分１００質量部に対して５質量部〜１２０質量部の範囲で混合できる。
【００４２】
＜ゴム組成物の粘弾性特性＞
前記サイド部補強層のゴム組成物の複素弾性率（Ｅ*）は、１０Ｍｐａ以上であり、さらに損失弾性率（Ｅ"）および複素弾性率（Ｅ*）は、下記式を満たすことが好ましい。
【００４３】
Ｅ"／（Ｅ*）2  ≦７．５×１０-9Ｐａ-1  
特に、  Ｅ"／（Ｅ*）2  ≦６．８×１０-9Ｐａ-1  であることが好ましい。
【００４４】
複素弾性率（Ｅ*）が１０Ｍｐａ未満の場合、ランフラット時にサイド部補強層の変形が大きくなり、またＥ"／（Ｅ*）2  が、７．５×１０-9Ｐａ-1より大きいと、ランフラット時のサイド部補強層の変形に伴う発熱が大きくなり、ゴムの熱劣化を促進し破壊に至る傾向がある。
＜ランフラットタイヤ＞
以下、本発明の実施の一形態を、図示例とともに説明する。図１は、本発明のランフラットタイヤ１示す正規内圧状態におけるタイヤ子午断面図である。
【００４５】
図１において、本実施形態のランフラット１は、トレッド部２からサイドウォール部３をへてビード部４のビードコア５に至るカーカス６と、トレッド部２の内方かつ前記カーカス６の半径方向外側に配されるトレッド補強コード層７とを具える。
【００４６】
前記カーカス６は、タイヤ周方向に対して４５〜９０°の角度で配列されるカーカスコードをトッピングゴムにより被覆した１枚以上のカーカスプライから形成される。本例では、カーカスコードを８０〜９０°の角度で配列した１枚のカーカスプライ６からなる場合が示されている。前記カーカスプライ６は、前記ビードコア５、５間に跨るプライ本体部６ａの両側に、前記ビードコア５の周りをタイヤ軸方向内側から外側に折り返されるプライ折返し部６ｂを一連に具える。
【００４７】
そして前記プライ本体部６ａとプライ折返し部６ｂとの間には、例えばゴム硬度が６５〜９８度の硬質のゴムからなり、前記ビードコア５から半径方向外側に先細状にのびるビード補強用のビードエーペックス８が配される。本明細書においては、「ゴム硬度」は、温度２３℃で測定したデュロメータータイプＡによる硬さを意味する。このビードエーペックス８のビードベースラインＢＬからのタイヤ半径方向の高さＨａは、特に限定はされないが、小さすぎるとランフラット耐久性が不充分となり、逆に大きすぎるとタイヤ質量の過度の増加や乗り心地の悪化を招く恐れがある。このような観点より、ビードエーペックス８の前記高さＨａは、タイヤ断面高さＳＨの１０〜６０％、より好ましくは２０〜５０％が望ましい。
【００４８】
本例では、前記カーカス６のプライ折返し部６ｂが、前記ビードエーペックス８を半径方向外側に超えて巻き上がり、その外端部６ｂｅが、プライ本体部６ａと前記トレッド補強コード層７との間に挟まれて終端する所謂超ハイターンアップの折り返し構造を具える。これにより、１枚のカーカスプライ６を用いて、サイドウォール部３を効果的に補強しうる。また前記プライ折返し部６ｂの外端部６ｂｅが、ランフラット走行時に大きく撓むサイドウォール部３から離れるため、該外端部６ｂｅを起点とした損傷を好適に抑制しうる。前記プライ折返し部６ｂとトレッド補強コード層７との重なり部のタイヤ軸方向巾Ｗｅは、５mm以上、さらには１０mm以上が好ましく、その上限は、軽量化の観点から４０mm以下、さらには３０ｍｍ以下が好ましい。なお前記カーカス６が複数枚のカーカスプライから形成される場合には、少なくとも１枚のカーカスプライがこの態様をなすのが好ましい。
【００４９】
次に、前記トレッド補強コード層７は、本例では、前記カーカス６に重置されるベルト９と、そのさらに外側に重置されるバンド１０とから構成される。前記ベルト９は、タイヤ周方向に対して例えば１０〜４５°の角度で配列したベルトコードをトッピングゴムにて被覆した２枚以上、本例では２枚のベルトプライ９Ａ、９Ｂから形成される。各ベルトコードは、プライ間相互で交差することによりベルト剛性を高め、トレッド部２の略全巾をタガ効果を有して強固に補強する。
【００５０】
又前記バンド１０は、タイヤ周方向に対して５°以下の角度で螺旋状に巻回されるバンドコードをトッピングゴムにて被覆した１枚以上のバンドプライからなり、前記ベルト９を拘束し、操縦安定性、高速耐久性等を向上させる。前記バンドプライとしては、ベルト９のタイヤ軸方向外端部のみを被覆する左右一対のエッジバンドプライ、及びベルト９の略全巾を覆うフルバンドプライがあり、これらを単独で或いは組み合わせて使用される。本例では、バンド１０が１枚のフルバンドプライからなるものを例示している。なお前記トレッド補強コード層７としては、ベルト９のみで形成することも、又バンド１０のみで形成することもできる。
【００５１】
又前記サイドウォール部３には、ランフラット機能を確保するためのサイド部補強層１１が配される。このサイド部補強層１１は、最大厚さＴｍを有する中央部分から、タイヤ半径方向内端１１ａ及び外端１１ｂに向かってそれぞれ厚さを徐々に減じてのびる断面三日月状をなす。前記内端１１ａは、ビードエーペックス８の外端よりもタイヤ半径方向内側に位置し、前記外端１１ｂは、トレッド補強コード層７の外端７ｅよりもタイヤ軸方向内側に位置する。このとき、サイド部補強層１１とビードエーペックス８とのタイヤ半径方向の重なり巾Ｗａを５〜５０ｍｍ、かつサイド部補強層１１とトレッド補強コード層７とのタイヤ軸方向の重なり巾Ｗｏを５０ｍｍ以下とするのが好ましく、これにより前記外端１１ｂ及び内端１１ａでの剛性段差の発生を抑える。
【００５２】
前記サイド部補強層１１は、本例では、カーカス６のプライ本体部６ａの内側（タイヤ内腔側）に配される。そのため、サイドウォール部３の曲げ変形時には、サイド部補強層１１には主として圧縮荷重が、またコード材を有するプライ本体６ａには主として引張荷重が作用する。ゴムは圧縮荷重に強く、かつコード材は引張荷重に強いため、上記のようなサイド部補強層１１の配設構造は、サイドウォール部３の曲げ剛性を効率良く高め、ランフラット走行時のタイヤの縦撓みを効果的に低減しうる。
【００５３】
なおサイド部補強層１１は硬度の高いゴム配合と、硬度の低いゴム配合を用いることができる。硬度の高いゴム配合は、ランフラット走行時の圧縮歪を抑制し、ランフラット性能を維持する。この場合のゴム配合は、複素弾性率（Ｅ＊）が１２〜１８ＭＰａの範囲で、ｔａｎδが０．０６〜０．１の範囲が好適である。一方、硬度の低いゴム配合は、ランフラット走行時の発熱性を低減し、ランフラット性能を維持する。この場合のゴム配合は、複素弾性率（Ｅ＊）が５〜１１ＭＰａの範囲で、ｔａｎδが０．０２〜０．０６の範囲が好適である。
【００５４】
またサイド部補強層１１の最大厚さＴｍは、タイヤサイズや、タイヤのカテゴリ等によって異なるが、乗用車用タイヤの場合は５〜２０ｍｍの範囲に設定される。
【００５５】
なお本例では、前記ビード部４には、リムプロテクトリブ１２が凸設される場合が例示される。このリムプロテクトリブ１２は、リムフランジＪＦを覆うように基準輪郭線ｊから突出するリブ体であり、前記リムフランジＪＦの先端を越えてタイヤ軸方向外側に最も突出する突出面部１２ｃと、この突出面部１２ｃからビード外側面に滑らかに連なる半径方向内側の斜面部と、前記突出面部１２ｃからタイヤ最大巾点近傍位置で前記基準輪郭線ｊに滑らかに連なる半径方向外側の斜面部とで囲まれる断面台形状をなす。なお前記内側の斜面部は、リムフランジＪＦの円弧部よりも大きい曲率半径で形成された凹状の円弧面で形成され、走行時において縁石等からリムフランジＪＦを保護する。一方、ランフラット走行時には、内側の斜面部がリムフランジＪＦの円弧部に寄りかかって接触するため、ビード変形量を軽減でき、ランフラット時の操縦安定性及びランフラット耐久性の向上に役立つ。
【００５６】
そして本発明では、前記ランフラット操縦安定性及びランフラット耐久性を向上するために、前記カーカスコードに、アラミド繊維を使用することがこのましい。
【００５７】
前記アラミド繊維は、高弾性繊維として知られ、ランフラットタイヤ１のカーカスコードに使用することにより、タイヤの荷重支持能力を高めることができる。従って、例えばカーカスプライ枚数の低減、カーカスコードの細径化、及び／又はコード配列密度（コードエンド数）の低下などによるタイヤの軽量化を図りながら、ランフラット時のタイヤ変形を低減できる。しかも、アラミド繊維は、１００〜１５０℃の高温下においても弾性率の低下が、他の有機繊維コード材料に比べて小さく、耐熱性に優れるという特性を有する。従って、ランフラット走行時のタイヤ温度上昇によっても、カーカスコードが強度低下して損傷を招いたり、又弾性率の低下によるタイヤ変形量の増加や、それに伴うさらなるタイヤ温度上昇を招くことを防止できる。その結果、ランフラット耐久性を向上できる。さらにタイヤ温度上昇によっても、高弾性率を維持してタイヤ剛性を高めうるため、ランフラット時の操縦安定性を向上することもできる。これによりランフラット走行における高速化、長距離化が達成される。
【００５８】
しかしながらアラミド繊維は、弾性率が高い分、耐疲労性に劣る傾向がある。そのため本例では、カーカスコード２０に、図２に略示するように、下撚りしたアラミド繊維のストランド２１の２本を、上撚りにて互いに撚り合わせた２本撚り構造を採用するとともに、このときの撚り合わせを、従来よりも高い撚り係数Ｔにて行っている。
【００５９】
ここで前記「撚り係数Ｔ」は、周知の如く、コードの上撚り数をＮ（単位：回／１０cm）、コード１本のトータル表示デシテックス（繊度）をＤ（単位：dtex）、コード材料の比重をρとしたとき、次式（１）で示される。
【００６０】
Ｔ＝Ｎ×√｛（０．１２５×Ｄ／２）／ρ｝×１０−３      −−−（１）
そして、この撚り係数Ｔを０．５〜０．８の範囲まで高めることにより、アラミド繊維コードの欠点である耐疲労性を改善することができ、従来のレーヨンコードの場合に比して、ランフラット耐久性を大幅に向上することが可能となる。なお前記カーカスコード２０の撚り係数Ｔが０．５を下回ると、耐疲労性の向上効果が少なく、ランフラット耐久性を充分に高めることができない。逆に、撚り係数Ｔが０．８を上回ると、コードの撚り加工が難しくなり生産性に不利となる。特に撚り係数Ｔの下限は０．６以上が好ましく、これによりコードの耐疲労性がさらに改善され、ランフラット耐久性をより向上しうる。
【００６１】
なおカーカスコード２０では、アラミド繊維の重要な特性である高弾性を活かして優れた補強効果を発揮させるために、２本撚り構造が採用されている。そのとき、下撚り数と、上撚り数とが等しい所謂バランス撚りが好ましいが、撚り数の比（下撚り数／上撚り数）が０．２〜２．０の範囲内、好ましくは０．５〜１．５の範囲内で、下撚り数と上撚り数とを相違させても良い。
【００６２】
又前記トータル表示デシテックスＤ（繊度）は、特に限定されるものではないが、ランフラットタイヤの場合、１５００〜５０００dtexの範囲が好ましい。又カーカスプライ６におけるコードエンド数ｎ（本／５ｃｍ）と前記トータル表示デシテックスＤとの積は、７００００〜１５００００の範囲が好ましく、７００００未満では、アラミド繊維コードとはいえ、ランフラット耐久性や操縦安定性が不充分となり、逆に１５００００を越えると、カーカス剛性が過大となって乗り心地性を損ねるとともに、質量やコストの不必要な増加を招く。このような観点から前記積Ｄ×ｎの下限は１０００００以上がさらに好ましく、上限は１２００００以下がさらに好ましい。
【００６３】
又耐疲労性に原因するカーカスコード２０の損傷は、タイヤ変形時に圧縮歪みを受ける部位、即ち、プライ折返し部６ｂのうちのビード側部分にて発生しやすい。しかしながら本例では、前述の如くビード部４にリムプロテクトリブ１２を凸設しているいため、ランフラット走行時におけるビード変形が軽減され、カーカスコード２０に圧縮歪みが作用しにくくなる。その結果、アラミド繊維を採用した場合のカーカスコード２０の疲労損傷をさらに抑えることができ、ランフラット耐久性のいっそうの向上が図れる。言い換えると、アラミド繊維のカーカスコード２０を用いたタイヤでは、リムプロテクトリブ１２を用いることが、コードの疲労損傷抑制の観点から好ましい。
【００６４】
さらに本例では、前記カーカスプライ６のトッピングゴムとして、複素弾性率Ｅ＊が、５〜１３ＭＰａの範囲と、従来のカーカストッピングゴムに比して高弾性のゴムを採用している。なお従来のカーカストッピングゴムの複素弾性率Ｅ＊は３．８ＭＰａ程度である。このように高弾性のゴムをトッピングゴムに採用することで、タイヤ変形時、カーカスコード２０に掛かる歪みを低減でき、ランフラット耐久性のさらなる向上を達成しうる。なお複素弾性率Ｅ＊が５ＭＰａを下回ると前記効果が期待できず、逆に１３ＭＰａを上回ると、ゴムが硬くなり過ぎ、乗り心地性が一気に悪化してしまう。このような観点から、複素弾性率Ｅ＊の下限値は、５．５ＭＰａ以上、さらには６ＭＰａ以上が好ましく、又上限値は１１ＭＰａ以下、さらに９ＭＰａ以下が好ましい。
【００６５】
次に、前記正規内圧状態のタイヤ子午断面において、タイヤ外面２Ａのプロファイルは、曲率半径が異なる複数の円弧からなる曲面によって形成されている。前記タイヤ外面２Ａとタイヤ赤道面Ｃとの交点である赤道点ＣＰから、接地端側に向かって曲率半径Ｒが漸減する複数の円弧からなる曲面によって、前記プロファイルを形成する好ましい。これにより、前記サイド部補強層１１のゴムボリュームを最小限に抑え、タイヤの軽量化、及び乗り心地性の向上を図ることができる。特に特許第２９９４９８９号公報で提案する如き特殊プロファイルを採用することで、前述の効果をさらに高く発揮させることができる。
【００６６】
詳しく説明すると、先ず図３に示すように、タイヤ赤道面Ｃから前記タイヤ最大断面巾ＳＷの４５％の距離ＳＰを隔てるタイヤ外面２Ａ上の点をＰとするとき、タイヤ外面２Ａの曲率半径ＲＣは、前記タイヤ赤道点ＣＰから前記点Ｐに至るまでの間で徐々に減少するように設定される。なお前記「タイヤ最大断面巾ＳＷ」とは、タイヤ外面２Ａの基準輪郭線ｊ（図１参照）における最大巾であり、この基準輪郭線ｊは、タイヤ外面２Ａに局部的に形成される例えば文字、図形、記号等を示す装飾用、情報用等の微細なリブや溝、リム外れ防止用のリムプロテクトリブ１２、カット傷防止用のサイドプロテクトリブなどの局部的凹凸部を除外した滑らかな輪郭線を意味する。
【００６７】
又前記タイヤ赤道面Ｃからタイヤ最大断面巾ＳＷの半巾（ＳＷ／２）の６０％、７５％、９０％及び１００％の距離Ｘ60、Ｘ75、Ｘ90及びＸ100 を夫々隔てる各タイヤ外面２Ａ上の点をＰ60、Ｐ75、Ｐ90及びＰ100 とする。又この各タイヤ外面２Ａ上の点Ｐ60、Ｐ75、Ｐ90及びＰ100 と、前記タイヤ赤道点ＣＰとの間の半径方向の距離をＹ60、Ｙ75、Ｙ90及びＹ100 とする。
【００６８】
そして、前記正規内圧状態においてビードベースラインＢＬから前記赤道点ＣＰまでの半径方向高さであるタイヤ断面高さをＳＨとするとき、前記半径方向距離Ｙ60、Ｙ75、Ｙ90及びＹ100 は、それぞれ以下の関係を満足することを特徴としている。
【００６９】
０．０５＜  Ｙ60  ／ＳＨ  ≦０．１
０．１＜  Ｙ75  ／ＳＨ  ≦０．２
０．２＜  Ｙ90  ／ＳＨ  ≦０．４
０．４＜  Ｙ100 ／ＳＨ  ≦０．７
ここで、ＲＹ60＝Ｙ60／ＳＨ
ＲＹ75＝Ｙ75／ＳＨ
ＲＹ90＝Ｙ90／ＳＨ
ＲＹ100 ＝Ｙ100 ／ＳＨ
として前記関係を満足する範囲ＲＹｉを図４に例示する。図３、４のように前記関係を満足するプロファイルは、トレッドが非常に丸くなるため、フットプリントが、接地巾が小かつ接地長さを大とした縦長楕円形状となり、騒音性能とハイドロプレーニング性能とを向上しうることが、前記特許第２９９４９８９号公報で報告されている。なお前記ＲＹ60、ＲＹ75、ＲＹ90及びＲＹ100 の値が、各下限値を下回ると、トレッド部２を中心としてタイヤ外面２Ａが平坦化するため、従来タイヤとのプロファイルの差が少なくなる。逆に各上限値を上回ると、トレッド部２を中心としてタイヤ外面２Ａが著しく凸状をなすため、接地巾が過小となり、通常走行において必要な走行性能を確保することができなくなる。
【００７０】
なおタイヤでは、予めタイヤサイズを定めることにより、ＪＡＴＭＡ、ＥＴＲＴＯなどのタイヤの規格から、タイヤ偏平率、タイヤ最大断面巾、タイヤ最大高さなどを概ね定め得るため、前記ＲＹ60、ＲＹ75、ＲＹ90及びＲＹ100 の範囲を容易に算出できる。従って、前記タイヤ外面２Ａは、前記各位置におけるＲＹ60、ＲＹ75、ＲＹ90及びＲＹ100 の範囲を満たすように、かつ曲率半径ＲＣが徐々に減少するように、前記タイヤ赤道点ＣＰから前記点Ｐまで滑らかな曲線で描くことにより適宜定めうる。
【００７１】
又前記タイヤは、前記正規内圧状態のタイヤに正規荷重の８０％の荷重を負荷した状態において、前記タイヤ外面２Ａが接地するタイヤ軸方向最外端間のタイヤ軸方向距離である接地巾を、前記タイヤ最大断面巾ＳＷの５０％〜６５％の範囲とするのが好ましい。これは、前記接地巾が、前記タイヤ最大断面巾ＳＷの５０％未満の場合、通常走行において轍でふらつきやすくなるなどワンダリング性能が低下し、かつ接地圧の不均一化により偏摩耗しやすくなるからである。なお前記接地巾が、タイヤ最大断面巾ＳＷの６５％を超える場合には、接地巾が過大となって前述の通過騒音とハイドロプレーニング性能との両立が難しくなる。
【００７２】
このような特殊プロファイルでは、サイドウォール部の領域が短いという特徴を有するため、ランフラットタイヤに採用することにより、前記サイド部補強層のゴム組成物の特性と相俟って、ランフラット耐久性を一層向上することができ、更にサイド部補強層のゴム容積を低減でき、ランフラットタイヤにおける質量低下と乗り心地性の向上とを達成しうる。しかし、ゴム容積が大きいトレッド部２での変形量が通常プロファイルのタイヤに比して大きくなる。また耐熱性の高いアラミド繊維を用いたカーカスコードは、この特殊プロファイルのタイヤにとってもより有利となりうる。
【実施例】
【００７３】
実施例１、参考例１および比較例１〜２
＜ポリパラフェニレンテレフタラミド（ＰＰＴＡ）マスターバッチの調整＞
ポリパラフェニレンテレフタラミド（ＰＰＴＡ）とステアリン酸を含むマスターバッチを表１の配合に基づき調整した。
【００７４】
【表１】
0004919974.tif 000004
【００７５】
（注１）ポリパラフェニレンテレフタラミド（ＰＰＴＡ）：帝人社製の「Ｔｗａｒｏｎ」。
【００７６】
（注２）シランカップリング剤：デグッサ社製の「Ｓｉ６９」。
（注３）加硫促進剤：大内新興化学工業社製の「ＮＳ」。
【００７７】
（注４）硫黄：四国化成工業（株）社製の「シュークロンＯＴ」。
（注５）ステアリン酸：日本油脂（株）社製の「椿」。
＜ゴム組成物の製造＞
表２に示す配合内容にしたがって、バンバリーミキサーを用いて、不溶性硫黄および加硫促進剤以外の成分を、１５０℃で４分間混練りした。次のオープンロールを用いて、得られた混練物に硫黄と加硫促進剤を加えて、８０℃で３分間練り込んで未加硫ゴム組成物１〜４を得て、タイヤの試作に用いた。
【００７８】
得られた未加硫ゴム組成物を１６０℃で２０分間プレス加硫し、加硫ゴム組成物を得て
、破断時強度、粘弾性特性の評価を行った。
＜ランフラットタイヤの製造＞
サイド部補強層として、表２に示すはゴム配合１〜４を用いて、ライニングストリップ層の形状に成形し、タイヤの他の部材と共に貼り合わせて、診加硫タイヤを成形した。この成形タイヤを１６０℃で１２０分間プレス加硫をし、サイズが２１５／４５ＺＲ１７のランフラットタイヤを製造した。
【００７９】
実施例１、参考例１および比較例１、２のランフラットタイヤは、図１に示される同じ基本構造を採用しサイド部補強層のゴム配合以外はすべて同じである。ここで、カーカスはレーヨンコードを用い、プライ枚数は１枚、コード角度はタイヤ周方向に９０°である。また、ベルト層にスチールコードのベルトプライを２枚、コード角度は、タイヤ周方向に２４°で、相互に反対方向に交差するように積層した。
【００８０】
【表２】
0004919974.tif 000005
【００８１】
（注１）ＮＲ：ＲＳＳ＃３
（注２）ＳＢＲ−１：ＪＳＲ社製の商品名「ＳＬ５７４」（１，２−シンジオタクチックポリブタジエン結晶含量は０質量％）。
（注３）ＢＲ：宇部興産社製の「ＶＣＲ４１２」
（注４）カーボンブラック（ＦＥＦ）：三菱化学（株）製のダイヤブラックＥ（Ｎ2ＳＡ４１ｍ2／ｇ、ＤＢＰ吸油量１１５ｍｌ／１００ｇ）。
（注５）ステアリン酸：日本油脂（株）製の「椿」。
（注６）酸化亜鉛：三井金属鉱業（株）製の「酸化亜鉛２種」。
（注７）老化防止剤：住友化学工業（株）製のアンチゲン６Ｃ、Ｎ−（１，３−ジメチルブチル）−Ｎ’−フェニル−ｐ−フェニレンジアミン。
（注８）ポリパラフェニレンテレフタラミド（ＰＰＴＡ）マスターバッチ：表１の配合による。
（注９）硫黄：四国化成工業（株）製の不溶性硫黄「ミュークロンＯＴ」。
（注１０）加硫促進剤：大内新興化学工業（株）製のノクセラーＮＳ（Ｎ−ｔｅｒｔ−ブチル−２−ベンゾチアゾリルスルフェンアミド）。
【００８２】
以下の各評価を行なった。評価結果を表２に示す。
＜粘弾性特性＞
前記配合１〜４によって調整されたサイド部補強層のゴム試験片を、（株）岩本製作所製の粘弾性スペクトロメータを用いて、測定温度７０℃、初期歪み１０％、動歪み±１％、周波数１０ＨｚにてＥ"（損失弾性率）、Ｅ*（複素弾性率）、ｔａｎδを測定し、Ｅ"／（Ｅ*）2をもとめた。
【００８３】
またｔａｎδ指数は、比較例１のｔａｎδ値を１００とした相対値を示す。
＜破断時強度＞
ＪＩＳ−Ｋ６２５１「加硫ゴム及び熱可塑性ゴム−引張特性の求め方」に準じて、前記加硫ゴムシートからなる３号ダンベル型試験片を用いて、引張試験を実施し、２３℃における破断時強度（ＴＢ）を測定した。
＜ランフラット耐久性＞
各供試タイヤを空気内圧０ｋＰａにてドラム試験機上を、縦荷重（４．１４ｋＮ）で、
速度８０ｋｍ／ｈで走行させ、タイヤが破壊するまでの走行距離を測定し、比較例１を１００とする指数により、下記計算式により各実施例、比較例を評価した。数値が大きいほどランフラット耐久性は良好である。
【００８４】
（耐久性）＝（各供試タイヤの走行距離）÷（比較例１の走行距離）×１００
実施例３〜７、比較例３〜７
実施例１、比較例１に用いた配合１と配合３のサイド部補強層を使用し、カーカスプライの材料、構造を変更したランフラットタイヤを実施例１と同様にして製造した。
【００８５】
ここで、ランフラットタイヤの基本構造は図１に示すとおりであり、表３に示すカーカスの材料、構造以外は同じ仕様を採用した。基本仕様は次のとおりである。
【００８６】
カーカス：プライは１枚で、コード角度は周方向に９０°。
ベルト層：スチールコードのベルトプライが２枚、コード角度はタイヤ周方向に２４°で相互に反対方向に積層。
【００８７】
サイド部補強層：ゴムの最大厚さは１０．０ｍｍ。
表３中、撚り係数Ｔは次式（１）で表される。
【００８８】
Ｔ＝Ｎ×√｛（０．１２５×Ｄ／２）／ρ｝×１０−３    −−−（１）
又レーヨン繊維コードの比重ρは１．５１，アラミド繊維コードの比重ρは１．４４である。
【００８９】
又トレッドプロファイルは、各タイヤとも、ＲＹ６０＝０．０５〜０．１、ＲＹ７５＝０．１〜０．２、ＲＹ９０＝０．２〜０．４、ＲＹ１００＝０．４〜０．７の範囲で実質的に同じプロファイルのものを使用している。
【００９０】
【表３】
0004919974.tif 000006
【００９１】
＜ランフラット耐久性の評価＞
ランフラット耐久性は、実施例１と同様な方法で評価した。
【００９２】
実施例３と比較例３、実施例４と比較例４、実施例５と比較例５を比較すると、同じアラミド繊維コードのカーカスを用いた場合において、サイド部補強層の配合１を配合３に代えて採用することで、ランフラット耐久性は大幅に改善する。
【００９３】
実施例６と比較例６、実施例７と比較例７を比較すると、同じレーヨン繊維コードのカーカスを用いた場合において、サイド部補強層の配合１を配合３に代えて採用することで、ランフラット耐久性は大幅に改善する。
【００９４】
実施例３〜５および実施例７の比較において、撚り係数Ｔは０．５〜０．８の範囲がより好ましいことが認められる。
【産業上の利用可能性】
【００９５】
本発明は、ランフラット性能に優れるサイド補強用ゴム組成物およびそれを用いたランフラットタイヤであり、乗用車用タイヤに限定されず、軽トラック用タイヤ、トラックバス用タイヤにも適用することが可能である。
【図面の簡単な説明】
【００９６】
【図１】本発明の空気入りタイヤがランフラットタイヤである場合の１実施例を示す子午断面である。
【図２】カーカスコードの概略図である。
【図３】タイヤ外面のプロファイルを示す線図である。
【図４】タイヤ外面の各位置におけるＲＹｉの範囲を示す線図である。
【符号の説明】
【００９７】
１  ランフラットタイヤ、２  トレッド部、３  サイドウォール部、４  ビード部、５  ビードコア、６  カーカス、７  トレッド補強コード層、８  ビードエーペックス、９  ベルト、１０  バンド、１１  サイド部補強層、２０  カーカスコード、２１  ストランド。
【図１】
0004919974.tif 000007
【図２】
0004919974.tif 000008
【図３】
0004919974.tif 000009
【図４】
0004919974.tif 000010